(57)【要約】      （修正有）【課題】モールド型付工法での製造時に心線のピッチの乱れや損傷を抑制でき、かつ動的張力の高い用途に使用しても耐発音性や耐久性にも優れるＶリブドベルトを提供する。【解決手段】４ｃＮ／ｄｔｅｘ荷重時における中間伸度が０．８％以上であり、かつ引張弾性率が５０〜１００ＧＰａである高伸度アラミド繊維と、この高伸度アラミド繊維よりも引張弾性率が低い低モジュラス繊維とを混撚りした撚りコードで心線１を形成し、Ｖリブドベルトを調製する。前記低モジュラス繊維の引張弾性率は２０ＧＰａ以下であってもよい。前記高伸度アラミド繊維の割合は、撚りコード中６０〜９５質量％であってもよい。このＶリブドベルトは、ベルト式ＩＳＧ駆動を搭載したエンジンに装着してもよい。【選択図】図１
2019007618.tif 000002
【特許請求の範囲】
【請求項１】
４ｃＮ／ｄｔｅｘ荷重時における中間伸度が０．８％以上であり、かつ引張弾性率が５０〜１００ＧＰａである高伸度アラミド繊維と、この高伸度アラミド繊維よりも引張弾性率が低い低モジュラス繊維とを混撚りした撚りコードを含むＶリブドベルト。
【請求項２】
低モジュラス繊維の引張弾性率が２０ＧＰａ以下である請求項１記載のＶリブドベルト。
【請求項３】
高伸度アラミド繊維の割合が、撚りコード中６０〜９５質量％である請求項１又は２記載のＶリブドベルト。
【請求項４】
撚りコードが、複数の下撚り糸を上撚りした撚りコード又は複数の無撚糸を撚った撚りコードであり、この撚りコードの下撚り係数が０〜６であり、かつ上撚り係数が２〜６である請求項１〜３のいずれか一項に記載のＶリブドベルト。
【請求項５】
撚りコードがラング撚りである請求項１〜４のいずれか一項に記載のＶリブドベルト。
【請求項６】
高伸度アラミド繊維の下撚り係数に対する上撚り係数の比が４〜８である請求項５記載のＶリブドベルト。
【請求項７】
高伸度アラミド繊維の下撚り係数に対する上撚り係数の比が５〜７である請求項５又は６記載のＶリブドベルト。
【請求項８】
高伸度アラミド繊維の下撚り係数が１以下である請求項５〜７のいずれか一項に記載のＶリブドベルト。
【請求項９】
撚りコードが諸撚りであり、かつ高伸度アラミド繊維の下撚り係数が２以上である請求項１〜４のいずれか一項に記載のＶリブドベルト。
【請求項１０】
摩擦伝動面の少なくとも一部が布帛で被覆されている請求項１〜９のいずれか一項に記載のＶリブドベルト。
【請求項１１】
ベルト式ＩＳＧ駆動を搭載したエンジンに装着される請求項１〜１０のいずれか一項に記載のＶリブドベルト。
【請求項１２】
前記撚りコードを接着処理して心線を調製する心線調製工程を含む請求項１〜１１のいずれか一項に記載のＶリブドベルトの製造方法であって、前記心線調製工程において、接着処理の熱処理時にヒートセット延伸率３％以下で熱延伸固定する製造方法。
【発明の詳細な説明】
【技術分野】
【０００１】
本発明は、心線としてアラミド繊維と低モジュラス繊維とを混撚りした撚りコードを含むＶリブドベルト及びその製造方法に関する。
【背景技術】
【０００２】
昨今、自動車の燃費規制の強化が進む中、エンジンの燃費改善策のひとつとしてアイドリングストップ機構を搭載した車両が増加している。そして、アイドリングストップ状態からのエンジン再起動において、オルタネータから補機駆動ベルトを介してクランクシャフトを駆動するベルト式ＩＳＧ（Ｉｎｔｅｇｒａｔｅｄ  Ｓｔａｒｔｅｒ  Ｇｅｎｅｒａｔｏｒ）駆動が普及している。ベルト式ＩＳＧ駆動においては、ＩＳＧ非搭載の通常のエンジンに比べて、ベルトに高い動的張力が発生する。例えば、ＩＳＧ非搭載の場合にベルトに発生する動的張力が２５０Ｎ／リブ程度であるとした場合、ベルト式ＩＳＧ駆動を搭載した場合には３５０Ｎ／リブ程度の動的張力がベルトに発生するといった具合である。そのため、ベルト式ＩＳＧ駆動を搭載したエンジンに用いられる補機駆動用Ｖリブドベルトには、高い動的張力が発生した場合においてもベルトの伸びを小さく保つために引張弾性率が高いことが求められている。そのため、アラミド繊維など、伸びが小さく弾性率の高い繊維を含む心線が好適に用いられる。また、動的張力が高いために、耐発音性や耐久性についても非常に高いレベルが要求され、リブ表面（摩擦伝動面）を布帛で被覆する構成が好適に用いられる。
【０００３】
リブ表面を布帛で被覆したＶリブドベルトは、通常モールド型付工法により製造される。しかし、モールド型付工法では、心線を含むベルトの構成材料の積層体を外周方向に拡張する必要があるため、伸びの小さい心線の適用が困難となっている。心線の伸びが小さいと、積層体が十分に拡張できずにリブ形状が不良となったり、心線のピッチ（心線のベルト幅方向の並び）が乱れたり、心線が損傷したりして、伝動ベルトの引張強力や耐久性が低下するといった不具合が発生する。その対策として、特開２００８−１００３６５号公報（特許文献１）には、アラミド繊維と中間伸度が比較的大きい繊維とを混撚した撚糸コードを用いて伝動ベルトを製造する方法が開示されている。この文献では、剛直なアラミド繊維に対して、ポリエステル繊維やポリアミド繊維などの中間伸度が比較的大きい繊維を混撚することにより、モールド型付工法における押圧成形においても心線のピッチの不良や心線損傷の発生を抑制すると共に、エンジンの負荷変動が大きい駆動装置においても使用可能な高モジュラスな伝動ベルトを製造できると記載されている。
【０００４】
しかし、この伝動ベルトでも、ベルト製造時における撚糸コードの伸びやベルトの耐久性は十分ではない場合があり、改善が求められていた。
【先行技術文献】
【特許文献】
【０００５】
【特許文献１】特開２００８−１００３６５号公報（請求項１、段落［００１７］［００２７］）
【発明の概要】
【発明が解決しようとする課題】
【０００６】
本発明の目的は、モールド型付工法での製造時に心線のピッチの乱れや損傷を抑制でき、かつ動的張力の高い用途に使用しても耐発音性や耐久性にも優れるＶリブドベルト及びその製造方法を提供することにある。
【課題を解決するための手段】
【０００７】
本発明者らは、前記課題を達成するため鋭意検討した結果、Ｖリブドベルトの心線を形成するための撚りコードとして、４ｃＮ／ｄｔｅｘ荷重時における中間伸度が０．８％以上であり、かつ引張弾性率が５０〜１００ＧＰａである高伸度アラミド繊維と、この高伸度アラミド繊維よりも引張弾性率が低い低モジュラス繊維とを混撚りすることにより、Ｖリブドベルトがモールド型付工法での製造時に心線のピッチの乱れや損傷を抑制でき、かつ動的張力の高い用途に使用しても耐発音性や耐久性も維持できることを見出し、本発明を完成した。
【０００８】
すなわち、本発明のＶリブドベルトは、４ｃＮ／ｄｔｅｘ荷重時における中間伸度が０．８％以上であり、かつ引張弾性率が５０〜１００ＧＰａである高伸度アラミド繊維と、この高伸度アラミド繊維よりも引張弾性率が低い低モジュラス繊維とを混撚りした撚りコードを含む。前記低モジュラス繊維の引張弾性率は２０ＧＰａ以下であってもよい。前記高伸度アラミド繊維の割合は、撚りコード中６０〜９５質量％であってもよい。前記撚りコードは、複数の下撚り糸を上撚りした撚りコード又は複数の無撚糸を撚った撚りコードであり、この撚りコードの下撚り係数が０〜６であり、かつ上撚り係数が２〜６であってもよい。前記撚りコードはラング撚りであってもよい。ラング撚りの撚りコードにおいて、高伸度アラミド繊維の下撚り係数に対する上撚り係数の比は４〜８（特に５〜７）であってもよく、高伸度アラミド繊維の下撚り係数が１以下であってもよい。前記撚りコードは、諸撚りであり、かつ高伸度アラミド繊維の下撚り係数が２以上であってもよい。本発明のＶリブドベルトは、摩擦伝動面の少なくとも一部が布帛で被覆されていてもよい。本発明のＶリブドベルトは、ベルト式ＩＳＧ駆動を搭載したエンジンに装着されるＶリブドベルトであってもよい。
【０００９】
本発明には、前記撚りコードを接着処理して心線を調製する心線調製工程を含む前記Ｖリブドベルトの製造方法であって、前記心線調製工程において、接着処理の熱処理時にヒートセット延伸率３％以下で熱延伸固定する製造方法も含まれる。
【発明の効果】
【００１０】
本発明では、Ｖリブドベルトの心線を形成するための撚りコードとして、４ｃＮ／ｄｔｅｘ荷重時における中間伸度が０．８％以上であり、かつ引張弾性率が５０〜１００ＧＰａである高伸度アラミド繊維と、この高伸度アラミド繊維よりも引張弾性率が低い低モジュラス繊維とが混撚りされているため、モールド型付工法での製造時に心線のピッチの乱れや損傷を抑制でき、かつ動的張力の高い用途に使用しても耐発音性や耐久性も維持できる。
【図面の簡単な説明】
【００１１】
【図１】図１は、本発明のＶリブドベルトの一例を示す概略断面図である。
【図２】図２は、実施例及び比較例で得られた心線の屈曲疲労試験を評価するための試験機を示す概略図である。
【図３】図３は、実施例及び比較例で得られたＶリブドベルトの耐久走行試験を評価するための試験機を示す概略図である。
【図４】図４は、実施例１〜６及び１１〜１２におけるアラミド繊維の下撚り係数に対する上撚り係数の比と、Ｖリブドベルトの走行寿命との関係を示すグラフである。
【発明を実施するための形態】
【００１２】
［撚りコード］
本発明のＶリブドベルトは、４ｃＮ／ｄｔｅｘ荷重時における中間伸度が０．８％以上であり、かつ引張弾性率が５０〜１００ＧＰａである高伸度アラミド繊維と、この高伸度アラミド繊維よりも引張弾性率が低い低モジュラス繊維とを混撚りした撚りコードを含む。本発明では、引張弾性率が大きい高伸度アラミド繊維を含むため、高負荷伝動においても優れた耐久性を示す。また、低モジュラス繊維を含むとともに、前記高伸度アラミド繊維の中間伸度が比較的大きいため、ベルト製造時に心線を含むベルトの構成材料の積層体を外周方向に十分拡張することができ、心線のピッチの乱れや損傷が抑えられ、ベルトの耐久性に優れる。低モジュラス繊維の引張弾性率は、伸びを確保する点から、ある程度小さい必要があり、例えば２０ＧＰａ以下である。
【００１３】
（高伸度アラミド繊維）
撚りコードに含まれる一方の原糸である高伸度アラミド繊維は、４ｃＮ／ｄｔｅｘ荷重時における中間伸度が０．８％以上（例えば０．８〜３％）であればよく、好ましくは０．９％以上（例えば０．９〜２％）、さらに好ましくは１％以上（例えば１〜１．５％）であってもよい。高伸度アラミド繊維の前記中間伸度が０．８％未満であると、ベルト製造時の周方向への拡張により心線がダメージを受けて、耐久性が低下する虞がある。
【００１４】
なお、本明細書及び特許請求の範囲において、中間伸度は、４ｃＮ／ｄｔｅｘ荷重時における中間伸度を意味し、ＪＩＳ  Ｌ１０１７（２００２）に準拠した方法で測定できる。
【００１５】
高伸度アラミド繊維の引張弾性率は、使用時のベルト伸びを抑えるためには高い方が好ましいが、あまり高すぎると前記中間伸度が小さくなる傾向にあるため、適切な範囲に調整される必要があり、その範囲は５０〜１００ＧＰａであればよいが、好ましくは５０〜９０ＧＰａ（例えば６０〜９０ＧＰａ）、さらに好ましくは６０〜８０ＧＰａ（特に６０〜７０ＧＰａ）程度である。
【００１６】
なお、本明細書及び特許請求の範囲において、引張弾性率は、ＪＩＳ  Ｌ１０１３（２０１０）に記載の方法で荷重―伸び曲線を測定し、荷重１０００ＭＰａ以下の領域の平均傾斜を求める方法で測定できる。
【００１７】
低モジュラス繊維と混撚りされる高伸度アラミド繊維自身は、撚糸（下撚り糸）であってもよく、無撚糸（繊維束）であってもよい。高伸度アラミド繊維自身の下撚り係数は、０〜６程度の範囲から選択でき、例えば０．１〜５、好ましくは０．３〜４程度である。下撚り係数を大きくし過ぎると、引張強力が低下したり、ベルト伸びが大きくなって伝動不良が発生したり、スリップによる発熱が大きくなり、耐久性が低下する虞がある。
【００１８】
特に、撚りコードがラング撚りである場合、高伸度アラミド繊維の下撚り係数は３以下（特に１以下）であってもよく、例えば０．１〜３、好ましくは０．２〜１、さらに好ましくは０．３〜０．８（特に０．３〜０．７）程度であってもよい。ラング撚りにより耐屈曲疲労性がある程度担保されているため、下撚り係数は小さい方が伸びを抑える点では好ましい。
【００１９】
一方、撚りコードが諸撚りである場合、高伸度アラミド繊維の下撚り係数は１．５以上（特に２以上）であってもよく、例えば１．５〜６、好ましくは２〜５．５、さらに好ましくは３〜５（特に３．５〜４．５）程度であってもよい。構成自体が耐屈曲疲労性に優れるラング撚りと異なり、諸撚り構成とする場合には高伸度アラミド繊維の下撚り係数を大きくするのが好ましい。高伸度アラミド繊維の下撚り係数を大きくすると、諸撚り構成とした場合でも耐屈曲疲労性を確保し、耐久性を向上できる。
【００２０】
なお、本明細書及び特許請求の範囲において、下撚り係数及び上撚り係数の各撚り係数は、以下の式に基づいて、算出できる。  
【００２１】
撚り係数＝［撚り数(回／ｍ)×√トータル繊度(ｔｅｘ)］／９６０。
【００２２】
原糸である高伸度アラミド繊維は、通常、パラ系アラミド繊維を含むパラ系アラミドマルチフィラメント糸である。さらに、パラ系アラミドマルチフィラメント糸は、パラ系アラミド繊維のモノフィラメント糸を含んでいればよく、必要であれば、他の繊維（ポリエステル繊維など）のモノフィラメント糸を含んでいてもよい。パラ系アラミド繊維の割合は、モノフィラメント糸全体（マルチフィラメント糸）に対して５０質量％以上（特に８０〜１００質量％）であってもよく、通常、全モノフィラメント糸がパラ系アラミド繊維で構成されている。
【００２３】
マルチフィラメント糸は、複数のモノフィラメント糸を含んでいればよく、例えば１００〜５０００本、好ましくは３００〜２０００本、さらに好ましくは６００〜１０００本程度のモノフィラメント糸を含んでいてもよい。モノフィラメント糸の平均繊度は、例えば０．８〜１０ｄｔｅｘ、好ましくは０．８〜５ｄｔｅｘ、さらに好ましくは１．１〜１．７ｄｔｅｘ程度であってもよい。
【００２４】
原糸である高伸度アラミド繊維は、単独繰り返し単位のパラ系アラミド繊維（例えば、ポリパラフェニレンテレフタルアミド繊維である帝人（株）製「トワロン」や東レ・デュポン（株）製「ケブラー」など）であってもよく、複数の繰り返し単位を含む共重合パラ系アラミド繊維（例えば、ポリパラフェニレンテレフタルアミドと３，４’−オキシジフェニレンテレフタルアミドとの共重合アラミド繊維である帝人（株）製「テクノーラ」など）であってもよい。
【００２５】
低モジュラス繊維と混撚りされる高伸度アラミド繊維（マルチフィラメント糸自身）の本数は、特に限定されず、１本以上であればよく、例えば１〜１０本、好ましくは２〜５本、さらに好ましくは３〜４本（特に３本）程度である。
【００２６】
高伸度アラミド繊維の割合は、撚りコード中５０〜９９質量％であってもよく、例えば６０〜９５質量％、好ましくは６０〜９０質量％、さらに好ましくは７０〜９０質量％（特に７５〜８５質量％）程度であってもよい。高伸度アラミド繊維の構成比率が低すぎると、ベルトの伸びが大きくなって伝動不良が発生したり、スリップによる発熱が大きくなり耐久性が低下する虞がある。逆に構成比率が高すぎると、ベルト製造時に心線を含むベルトの構成材料の積層体を外周方向に十分拡張することができずに心線のピッチが乱れたり、心線が損傷してベルトの耐久性が低下する虞がある。
【００２７】
低モジュラス繊維と混撚りされる高伸度アラミド繊維（複数本の場合、各高伸度アラミド繊維）の繊度は５００〜３０００ｄｔｅｘ程度の範囲から選択でき、例えば６００〜２０００ｄｔｅｘ、好ましくは７００〜１７００ｄｔｅｘ、さらに好ましくは８００〜１５００ｄｔｅｘ（特に１０００〜１２００ｄｔｅｘ）程度であってもよい。繊度が小さすぎると、伸びが大きくなったり寿命が低下する虞があり、逆に大きすぎると、耐屈曲疲労性が低下することにより寿命が低下する虞がある。
【００２８】
（低モジュラス繊維）
撚りコードに含まれる他方の原糸である低モジュラス繊維は、前記高伸度アラミド繊維よりも低い引張弾性率を有していればよいが、ベルト製造時の伸びを確保できる点から小さい方が好ましい。具体的には、低モジュラス繊維の引張弾性率は、例えば２０ＧＰａ以下、好ましくは１５ＧＰａ以下（例えば１０ＧＰａ以下）、さらに好ましくは８ＧＰａ以下（特に５ＧＰａ以下）であってもよく、例えば０．１〜１０ＧＰａ（特に１〜５ＧＰａ）程度である。また、低モジュラス繊維の引張弾性率の下限値は特に限定されないが、例えば０．１ＧＰａ以上が好ましい。
【００２９】
高伸度アラミド繊維と混撚りされる低モジュラス繊維自身も、撚糸（下撚り糸）であってもよく、無撚糸であってもよい。低モジュラス繊維自身の下撚り係数は、０〜６程度の範囲から選択でき、例えば０．１〜５、好ましくは０．２〜３、さらに好ましくは０．３〜２（特に０．４〜１）程度である。下撚り係数を大きくし過ぎると、引張強力が低下したり、ベルト伸びが大きくなって伝動不良が発生したり、スリップによる発熱が大きくなり、耐久性が低下する虞がある。
【００３０】
原糸である低モジュラス繊維も、通常、マルチフィラメント糸である。マルチフィラメント糸は、同種のモノフィラメント糸で形成されていてもよく、異種のモノフィラメント糸で形成されていてもよい。
【００３１】
原糸である低モジュラス繊維は、例えば、天然繊維（綿、麻など）、再生繊維（レーヨン、アセテートなど）、合成繊維（ポリエチレンやポリプロピレンなどのポリオレフィン繊維、ポリスチレンなどのスチレン系繊維、ポリテトラフルオロエチレンなどのフッ素系繊維、アクリル系繊維、ポリ塩化ビニル繊維、ポリ塩化ビニリデン繊維、ポリビニルアルコールなどのビニルアルコール系繊維、ポリアミド繊維、低伸度アラミド繊維、ポリエステル繊維、全芳香族ポリエステル繊維、ポリウレタン繊維など）、無機繊維（炭素繊維、ガラス繊維など）などであってもよい。これらの繊維は、単独で又は二種以上組み合わせて使用できる。これらのうち、ポリアミド繊維が好ましく、ナイロン６、ナイロン６６などの脂肪族ポリアミド繊維が特に好ましい。
【００３２】
高伸度アラミド繊維と混撚りされる低モジュラス繊維（マルチフィラメント糸自身）の本数は、特に限定されず、１本以上であればよく、例えば１〜５本、好ましくは１〜３本、さらに好ましくは１〜２本（特に１本）程度である。
【００３３】
高伸度アラミド繊維と低モジュラス繊維との質量比は、（高伸度アラミド繊維／低モジュラス繊維）＝５０／５０〜９９／１程度であってもよく、例えば６０／４０〜９５／５、好ましくは６０／４０〜９０／１０、さらに好ましくは７０／３０〜９０／１０（特に７５／２５〜８５／１５）程度である。
【００３４】
高伸度アラミド繊維と混撚りされる低モジュラス繊維（複数本の場合、各低モジュラス繊維）の繊度は５００〜３０００ｄｔｅｘ程度の範囲から選択でき、例えば６００〜２０００ｄｔｅｘ、好ましくは７００〜１５００ｄｔｅｘ、さらに好ましくは８００〜１２００ｄｔｅｘ（特に８５０〜１０００ｄｔｅｘ）程度であってもよい。繊度が小さすぎると、伸びが大きくなったり、寿命が低下する虞があり、逆に大きすぎると、耐屈曲疲労性が低下することにより寿命が低下する虞がある。
【００３５】
（撚りコードの特性）
撚りコードは、複数の下撚り糸（１本以上の高伸度アラミド繊維の下撚り糸及び１本以上の低モジュラス繊維の下撚り糸）を上撚りした撚りコードであってもよく、複数の無撚糸（１本以上の高伸度アラミド繊維の無撚糸及び１本以上の低モジュラス繊維の無撚糸）を撚った撚りコード（片撚り）であってもよい。これらのうち、撚りコードの伸びを大きくできる点から、撚りコードは複数の下撚り糸を上撚りした撚りコードであるのが好ましい。下撚り糸を上撚りした撚りコードの場合、下撚りと上撚りの方向が同一のラング撚りであってもよく、反対の諸撚りであってもよい。また複数の片撚り糸を上撚りしてもよく、片撚り糸と下撚り糸、又は片撚り糸と無撚糸を上撚りしてもよい。これらのうち、耐屈曲疲労性に優れ、ベルト寿命が向上する点から、ラング撚りが好ましい。撚りコードをラング撚りで構成すると、耐屈曲疲労性に優れるため、撚り係数を小さくしても心線やベルトの耐屈曲疲労性が低下し難い。そのため、ラング撚りにおいて撚り係数を小さくすることよって引張強力の低下や伸びの増加を抑えることができる。
【００３６】
下撚り糸（及び無撚糸）の下撚り係数は０〜７（例えば０〜６）の範囲から選択でき、例えば０．１〜５、好ましくは０．３〜４程度である。撚りコードがラング撚りである場合、前記下撚り係数（特に、高伸度アラミド心線の下撚り係数）は、例えば０．１〜３、好ましくは０．２〜２、さらに好ましくは０．３〜１（特に０．４〜０．８）程度である。下撚り係数を大きくし過ぎると、引張強力が低下したり、ベルト伸びが大きくなって伝動不良が発生したり、スリップによる発熱が大きくなり、耐久性が低下する虞がある。
【００３７】
撚りコード（上撚り糸）の上撚り係数は２〜６の範囲から選択でき、例えば２．５〜５．５、好ましくは３〜５、さらに好ましくは３〜４（特に３〜３．５）程度である。上撚り係数を大きくし過ぎると、引張強力が低下したり、ベルト伸びが大きくなって伝動不良が発生したり、スリップによる発熱が大きくなり耐久性が低下する虞がある。一方、上撚り係数が小さすぎると、耐屈曲疲労性が低下してベルト耐久性が低下する虞がある。
【００３８】
下撚り糸を上撚りした撚りコードにおいて、高伸度アラミド心線の下撚り係数に対する上撚り係数の比は重要である。撚りコードがラング撚りである場合、上撚り係数は高伸度アラミド繊維の下撚り係数よりも大きい方が好ましく、高伸度アラミド繊維の下撚り係数に対する上撚り係数の比（上撚り係数／下撚り係数）は３〜１０の範囲から選択でき、例えば４〜８、好ましくは４．５〜８（例えば５〜７．５）、さらに好ましくは５〜７（特に６．５〜７）程度である。高伸度アラミド繊維の下撚り係数に対して、上撚り係数を大きくすることで耐屈曲疲労性が向上し、耐久性を向上できる。耐久性が向上するメカニズムの詳細は不明であるが、下撚りと上撚りの両方を大きくすると、伸びが大きくなるというデメリットが大きくなるが、下撚りは小さくして上撚りを大きくすることで弾性率と耐屈曲疲労性のバランスがよくなるためであると推定できる。
【００３９】
一方、撚りコードが諸撚りである場合、上撚り係数は高伸度アラミド繊維の下撚り係数と同程度であるのが好ましく、高伸度アラミド繊維の下撚り係数に対する上撚り係数の比（上撚り係数／下撚り係数）は０．５〜２の範囲から選択でき、例えば０．６〜１．５、好ましくは０．７〜１．２、さらに好ましくは０．７５〜１（特に０．８〜０．９）程度である。高伸度アラミド繊維の下撚り係数を上撚り係数と同程度となるように、大きくすることにより、諸撚りであっても、耐屈曲疲労性を向上できる。
【００４０】
撚りコード（上撚り糸）の総繊度は、例えば１０００〜１００００ｄｔｅｘ程度の範囲から選択でき、例えば２０００〜８０００ｄｔｅｘ、好ましくは２５００〜７０００ｄｔｅｘ、さらに好ましくは３０００〜６０００ｄｔｅｘ（特に３５００〜５０００ｄｔｅｘ）程度である。総繊度が小さすぎると、伸びが大きくなったり、寿命が低下する虞がある。総繊度が大きすぎると、耐屈曲疲労性が低下することにより寿命が低下する虞がある。
【００４１】
［心線調製工程］
本発明のＶリブドベルトは、前記撚りコードを含んでいればよく、通常、前記撚りコードを接着処理する心線調製工程を経て得られる心線を含んでいる。
【００４２】
心線調製工程では、心線を形成する撚りコードとゴムとの接着力を高めるために、汎用の接着処理を行ってもよい。このような接着処理としては、エポキシ化合物又はポリイソシアネート化合物を含む処理液に浸漬する方法、レゾルシンとホルムアルデヒドとラテックスとを含むＲＦＬ処理液に浸漬する方法、ゴム糊に浸漬する方法などが挙げられる。これらの処理は単独で適用してもよく、２種以上を組み合わせて適用してもよい。また、浸漬する以外に噴霧や塗布する方法であってもよいが、接着成分を心線の内部まで浸透させやすい点や接着層の厚みを均一にしやすい点から浸漬が好ましい。
【００４３】
特に、心線調製工程では、各種の接着成分を付着させた後、乾燥や硬化のために熱処理を行ってもよい。特に、ＲＦＬ処理液で処理した後には熱延伸固定するために熱処理を行うのが好ましい。この熱処理時のヒートセット延伸率は０〜３％程度であってもよく、好ましくは０．１〜２．５％、さらに好ましくは０．５〜２％程度であってもよい。本発明では、ヒートセット延伸率を小さくすることで加硫時の伸び代を確保できるため、リブ形状を安定して形成することができ、心線のピッチの乱れや損傷も抑えることができる。
【００４４】
本明細書及び特許請求の範囲において、ヒートセット延伸率は、熱処理炉の入り口と出口の心線の速度を測定することにより、以下の式から求めることができる。
【００４５】
ヒートセット延伸率（％）＝｛（熱処理炉の出口での心線の速度−熱処理炉の入り口での心線の速度）／熱処理炉の入り口での心線の速度｝×１００。
【００４６】
［Ｖリブドベルト］
本発明のＶリブドベルトの形態は、ベルト長手方向に沿って互いに平行して延びる複数のＶリブ部を有していれば、特に制限されず、例えば、図１に示す形態が例示される。図１は本発明のＶリブドベルトの一例を示す概略断面図である。図１に示されるＶリブドベルトは、ベルト下面（内周面）からベルト上面（背面）に向かって順に、圧縮ゴム層２、ベルト長手方向に心線１を埋設した接着ゴム層４、カバー帆布（織物、編物、不織布など）又はゴム組成物で構成された伸張層５を積層した形態を有している。圧縮ゴム層２には、ベルト長手方向に伸びる複数の断面Ｖ字状の溝が形成され、この溝の間には断面Ｖ字形（逆台形）の複数のＶリブ部３（図１に示す例では４個）が形成されており、この各Ｖリブ部３の二つの傾斜面（表面）が摩擦伝動面を形成し、プーリと接して動力を伝達（摩擦伝動）する。
【００４７】
本発明のＶリブドベルトはこの形態に限定されず、少なくとも一部がプーリのＶリブ溝部（Ｖ溝部）と接触可能な伝動面を有する圧縮ゴム層を備えていればよく、典型的には、伸張層と圧縮ゴム層と、その間にベルト長手方向に沿って埋設される心線とを備えていればよい。本発明のＶリブドベルトにおいて、例えば、接着ゴム層４を設けることなく伸張層５と圧縮ゴム層２との間に心線１を埋設してもよい。さらに、接着ゴム層４を圧縮ゴム層２又は伸張層５のいずれか一方に設け、心線１を接着ゴム層４（圧縮ゴム層２側）と伸張層５との間、もしくは接着ゴム層４（伸張層５側）と圧縮ゴム層２との間に埋設する形態であってもよい。
【００４８】
なお、少なくとも前記圧縮ゴム層２が以下に詳細に説明するゴム組成物で形成されていればよく、前記接着ゴム層４は接着ゴム層として利用される慣用のゴム組成物で形成されていればよく、前記伸張層５は伸張層として利用される慣用のカバー帆布又はゴム組成物で形成されていればよく、前記圧縮ゴム層２と同一のゴム組成物で形成されていなくてもよい。
【００４９】
特に、本発明のＶリブドベルトは、高い動的張力が発生する用途においても耐発音性や耐久性に優れるため、動的張力の高い用途で汎用されるＶリブドベルトであることが好ましい。このようなＶリブドベルトとしては、摩擦伝動面の少なくとも一部が布帛で被覆されているＶリブドベルトが挙げられる。布帛は、摩擦伝動面の少なくとも一部を被覆していればよいが、通常、摩擦伝動面全体を被覆している。
【００５０】
（心線）
接着ゴム層４内には、複数の心線１が、ベルト長手方向にそれぞれ延在し、かつベルト幅方向に所定のピッチで互いに離隔して配置されている。
【００５１】
心線の平均ピッチ（隣接する心線の中心間の平均距離）は、心線径や目的のベルト引張強度に合わせて適宜選択でき、例えば０．６〜２ｍｍ、好ましくは０．８〜１．５ｍｍ、さらに好ましくは０．９〜１．０５ｍｍ程度である。心線の平均ピッチが小さすぎると、ベルト製造工程において心線同士の乗り上げが発生する虞があり、逆に大きすぎると、ベルトの引張強度及び引張弾性率が低下する虞がある。心線の平均ピッチは、Ｖリブドベルトの幅方向の断面において隣接する心線の中心間の距離を１０ヶ所測定し、それらを平均した値である。なお、心線の中心間の距離は走査型電子顕微鏡（ＳＥＭ）や投影機などの公知の装置を用いて測定できる。
【００５２】
心線は、Ｓ撚り、Ｚ撚りのいずれであってもよいが、ベルトの直進性を高めるためにＳ撚りとＺ撚りとを交互に配設するのが好ましい。心線は、前述の接着処理に加えて、接着ゴム層を構成するゴム成分を含むゴム組成物で被覆されていてもよい。
【００５３】
（ゴム組成物）
圧縮ゴム層２、接着ゴム層４及び伸張層５は、ゴム成分を含むゴム組成物で形成されていてもよい。ゴム成分としては、加硫又は架橋可能なゴムを用いてよく、例えば、ジエン系ゴム（天然ゴム、イソプレンゴム、ブタジエンゴム、クロロプレンゴム、スチレンブタジエンゴム（ＳＢＲ）、アクリロニトリルブタジエンゴム（ニトリルゴム）、水素化ニトリルゴム等）、エチレン−α−オレフィンエラストマー、クロロスルフォン化ポリエチレンゴム、アルキル化クロロスルフォン化ポリエチレンゴム、エピクロルヒドリンゴム、アクリル系ゴム、シリコーンゴム、ウレタンゴム、フッ素ゴムなどが挙げられる。これらのゴム成分は、単独で又は二種以上組み合わせて使用できる。好ましいゴム成分は、エチレン−α−オレフィンエラストマー（エチレン−プロピレン共重合体（ＥＰＭ）、エチレン−プロピレン−ジエン三元共重合体（ＥＰＤＭ）等）、及び、クロロプレンゴムである。さらに、耐オゾン性、耐熱性、耐寒性、耐候性を有し、ベルト重量を低減できる点から、エチレン−α−オレフィンエラストマー（エチレン−プロピレン共重合体（ＥＰＭ）、エチレン−プロピレン−ジエン三元共重合体（ＥＰＤＭ）等）が特に好ましい。ゴム成分がエチレン−α−オレフィンエラストマーを含む場合、ゴム成分中のエチレン−α−オレフィンエラストマーの割合は５０質量％以上（特に８０〜１００質量％程度）であってもよく、１００質量％（エチレン−α−オレフィンエラストマーのみ）が特に好ましい。
【００５４】
ゴム組成物は、短繊維をさらに含んでいてもよい。短繊維としては、例えば、ポリオレフィン系繊維（ポリエチレン繊維、ポリプロピレン繊維等）、ポリアミド繊維（ポリアミド６繊維、ポリアミド６６繊維、ポリアミド４６繊維、アラミド繊維等）、ポリアルキレンアリレート系繊維（例えば、ポリエチレンテレフタレート（ＰＥＴ）繊維、ポリトリメチレンテレフタレート（ＰＴＴ）繊維、ポリブチレンテレフタレート（ＰＢＴ）繊維、ポリエチレンナフタレート（ＰＥＮ）繊維等のＣ２−４アルキレンＣ８−１４アリレート系繊維）、ビニロン繊維、ポリビニルアルコール系繊維、ポリパラフェニレンベンゾビスオキサゾール（ＰＢＯ）繊維等の合成繊維；綿、麻、羊毛等の天然繊維；炭素繊維等の無機繊維等が挙げられる。これらの短繊維は、単独で又は二種以上組み合わせて使用できる。ゴム組成物中での分散性や接着性を向上させるため、短繊維には、心線と同様に、慣用の接着処理（又は表面処理）を施してもよい。
【００５５】
ゴム組成物は、慣用の添加剤をさらに含んでいてもよい。慣用の添加剤としては、例えば、加硫剤又は架橋剤（又は架橋剤系）（硫黄系加硫剤等）、共架橋剤（ビスマレイミド類等）、加硫助剤又は加硫促進剤（チウラム系促進剤等）、加硫遅延剤、金属酸化物（酸化亜鉛、酸化マグネシウム、酸化カルシウム、酸化バリウム、酸化鉄、酸化銅、酸化チタン、酸化アルミニウム等）、補強剤（例えば、カーボンブラックや、含水シリカ等の酸化ケイ素）、充填剤（クレー、炭酸カルシウム、タルク、マイカ等）、軟化剤（例えば、パラフィンオイルや、ナフテン系オイル等のオイル類等）、加工剤又は加工助剤（ステアリン酸、ステアリン酸金属塩、ワックス、パラフィン、脂肪酸アマイド等）、老化防止剤（酸化防止剤、熱老化防止剤、屈曲き裂防止剤、オゾン劣化防止剤等）、着色剤、粘着付与剤、可塑剤、カップリング剤（シランカップリング剤等）、安定剤（紫外線吸収剤、熱安定剤等）、難燃剤、帯電防止剤等が挙げられる。これらの添加剤は、単独で又は二種以上組み合わせて使用できる。なお、金属酸化物は架橋剤として作用してもよい。また、特に接着ゴム層４を構成するゴム組成物は、接着性改善剤（レゾルシン−ホルムアルデヒド共縮合物、アミノ樹脂等）を含んでいてもよい。
【００５６】
圧縮ゴム層２、接着ゴム層４及び伸張層５を構成するゴム組成物は、互いに同一であってもよく、互いに異なってもよい。同様に、圧縮ゴム層２、接着ゴム層４及び伸張層５に含まれる短繊維も、互いに同一であってもよく、互いに異なってもよい。
【００５７】
（カバー帆布）
伸張層５は、カバー帆布で形成されていてもよい。カバー帆布は、例えば、織布、広角度帆布、編布、不織布などの布材（好ましくは織布）などで形成でき、必要であれば、接着処理、例えば、ＲＦＬ処理液で処理（浸漬処理など）したり、接着ゴムを前記布材にすり込むフリクションや、前記接着ゴムと前記布材とを積層（コーティング）した後、前記の形態で圧縮ゴム層及び／又は接着ゴム層に積層してもよい。
【００５８】
（摩擦伝動面を被覆する布帛）
摩擦伝動面の少なくとも一部を被覆する布帛としては、前記カバー帆布で例示された布材を利用でき、カバー帆布と同様に接着処理してもよい。前記布材のうち、摩擦伝動面を被覆する布帛としては、耐久性や伸張性に優れる点から、編布が好ましい。編布の材質は、特に限定されず、低モジュラス繊維やベルトに配合される短繊維として例示された繊維などが挙げられる。編布は、セルロース系繊維（例えば、綿糸）と、ポリエステル系繊維（ＰＴＴ／ＰＥＴコンジュゲート繊維など）との編布であってもよい。
【００５９】
［Ｖリブドベルトの製造方法］
本発明のＶリブドベルトの製造方法としては、前述の心線調製工程を含んでいればよく、慣用のＶリブドベルトの製造方法を利用できる。
【００６０】
第１の製造方法として、可塑性ジャケットを装着した内型に未加硫伸張ゴムシート、心線、及び未加硫圧縮ゴムシートを内周側からこの順で配置した未加硫スリーブを形成する工程、可塑性ジャケットを膨張させてリブ形状の刻印を有する外型に未加硫スリーブを内周側から押圧して加硫する工程を経て、表面にリブ形状を有する加硫スリーブを得る方法が例示できる。
【００６１】
第２の製造方法として、可塑性ジャケットを装着した内型に未加硫圧縮ゴムシートを配置した第１未加硫スリーブを形成する工程、可塑性ジャケットを膨張させてリブ形状の刻印を有する外型に第１未加硫スリーブを内周側から押圧して、表面にリブ形状を刻設した予備成型体を形成する工程、可塑性ジャケットの膨張を解いて予備成型体を密着させた外型から可塑性ジャケットを装着した内型を離間させた後、可塑性ジャケットを装着した内型に未加硫伸張ゴムシート及び心線を順次配置して第２未加硫スリーブを形成する工程、さらに可塑性ジャケットを再び膨張させて、予備成型体を密着させた外型に第２未加硫スリーブを内周側から押圧して予備成型体と一体的に加硫する工程を経て、表面にリブ形状を有する加硫スリーブを得る方法が例示できる。
【００６２】
なお、摩擦伝動面を布帛で被覆する場合、外型と当接する未加硫スリーブの最外層（外周側）には、布帛を設けてもよい。また、心線と伸張ゴムシートの間又は／及び心線と圧縮ゴムシートの間に接着ゴムシートを設けてもよい。
【００６３】
これらの方法のうち、第１の製造方法は、工程が簡素であり生産性に優れ、第２の製造方法は、内型と外型の間隔を小さくすることにより心線の拡張率を小さくできるため、心線へのダメージを抑制することができ、ベルトの耐久性の低下を抑制できる。生産性と耐久性のうち、優先する項目により製造方法を選択することができるが、本発明の目的からは第２の製造方法を適用するのが好ましい。
【実施例】
【００６４】
以下に、実施例に基づいて本発明をより詳細に説明するが、本発明はこれらの実施例によって限定されるものではない。なお、実施例で使用した原料の詳細と、測定した評価項目の評価方法を以下に示す。
【００６５】
［原料］
（撚りコード）
アラミド１：帝人（株）製「テクノーラ（登録商標）」、中間伸度０．９％、引張弾性率７０ＧＰａ
アラミド２：帝人（株）製「トワロン（登録商標）」、中間伸度１．０％、引張弾性率６０ＧＰａ（低弾性タイプ）
アラミド３：帝人（株）製「トワロン（登録商標）」、中間伸度０．６％、引張弾性率８０ＧＰａ（標準タイプ）
脂肪族ポリアミド：旭化成（株）製「レオナ（登録商標）ナイロン６６」、中間伸度１１％、引張弾性率３．８ＧＰａ。
【００６６】
（接着処理液）
ポリメリックＭＤＩ：東ソー（株）製「ミリオネート（登録商標）ＭＲ−２００」、ＮＣＯ含量３０％
ＮＢＲラテックス：日本ゼオン（株）製「Ｎｉｐｏｌ（登録商標）１５６２」、全固形分４１％、中高ニトリルタイプ
ポリオレフィン系接着剤：ロード社製「ケムロック（登録商標）２３３Ｘ」、固形分２７％。
【００６７】
（ベルト）
ＥＰＤＭ：ダウ・ケミカル日本（株）製「ＮＯＲＤＥＬ（登録商標）ＩＰ３６４０」、エチレン含有量５５％、エチリデンノルボルネン含有量１．８％
カーボンブラックＨＡＦ：東海カーボン（株）製「シースト（登録商標）３」
パラフィン系オイル：出光興産（株）製「ダイアナ（登録商標）プロセスオイル」
老化防止剤：精工化学（株）製「ノンフレックス（登録商標）ＯＤ３」
有機過酸化物：化薬アクゾ（株）製「パーカドックス（登録商標）１４ＲＰ」
ナイロン短繊維：旭化成（株）製「ナイロン６６」、繊維長約０．５ｍｍ
編布：綿糸とＰＴＴ／ＰＥＴコンジュゲート糸の緯編布。
【００６８】
［２００Ｎ時伸び］
ＪＩＳ  Ｌ１０１７（２００２）に準拠して測定した。詳しくは、心線単体（作製した接着処理コード）を、オートグラフの一対の掴み具にコードがたるまずに真っ直ぐになるようにセットした。この時の掴み間隔をＬ０（約２５０ｍｍ）とした。次に、片方の掴み具を３００ｍｍ／ｍｉｎの速度で移動させてコードに引張荷重を与え、引張荷重と掴み間隔を記録した。引張荷重が２００Ｎとなった時の掴み間隔をＬ１（ｍｍ）として、２００Ｎ時伸びを下記の式より求めた。
【００６９】
２００Ｎ時伸び（％）＝（（Ｌ１−Ｌ０）／Ｌ０）×１００。
【００７０】
［屈曲疲労試験（強力保持率）］
図２に示すように、心線単体（作製した接着処理コード）を、上下に配置した一対の円柱形の回転バー（φ３０ｍｍ）にＳ字状に屈曲させて巻きかけ、心線の一端をフレームに固定し、他端には１ｋｇの荷重をかけた。次に、この一対の回転バーが相対距離を一定に保ったまま、上下方向に１０万回往復（ストローク：１４０ｍｍ、サイクル：１００回／分）することで、回転バーへの心線の巻き付け、巻き戻しを繰り返し行い、心線自体に屈曲疲労を与えた。この屈曲疲労試験後の心線単体の引張強力（残存強力）を測定し、予め測定しておいた屈曲疲労試験前の引張強力の値から強力保持率を算出した。
【００７１】
強力保持率（％）＝（屈曲後の引張強力／屈曲前の引張強力）×１００。
【００７２】
［耐久走行試験（走行寿命）］
直径１２０ｍｍの駆動プーリ（Ｄｒ．）、直径５５ｍｍのテンションプーリ（Ｔｅｎ．）、直径１２０ｍｍの従動プーリ（Ｄｎ．）、直径８０ｍｍのアイドラープーリ（ＩＤＬ．）を順に配した図３にレイアウトを示す試験機を用いて行った。試験機の各プーリにＶリブドベルトを掛架し、駆動プーリの回転数を４９００ｒｐｍ、アイドラープーリへのベルトの巻き付け角度を９０°、テンションプーリへのベルトの巻き付け角度を９０°、従動プーリ負荷を８．８ｋＷとし、ベルト初張力が３９５Ｎとなるように一定荷重（約５６０Ｎ）を付与して雰囲気温度１００℃でベルトの寿命まで走行させた。
【００７３】
実施例１
（撚りコードの作製）
表５に示すように、１６７０ｄｔｅｘのアラミド１の繊維の束を撚り係数１で下撚りした下撚り糸３本と、９４０ｄｔｅｘの脂肪族ポリアミドの繊維の束を撚り係数３でアラミド繊維と同一方向に下撚りした下撚り糸１本を集めて、下撚りと同一方向に撚り係数３．５で上撚りし、ラング撚りの撚りコードを作製した。
【００７４】
（コードの接着処理）
まず、表１に示すイソシアネート化合物を含む処理液（２５℃）に、作製した撚りコードを５秒間浸漬した後、１５０℃で２分間乾燥させた（プレディップ処理工程）。次に、プレディップ処理を終えた撚りコードを表２に示すＲＦＬ処理液（２５℃）に５秒間浸漬した後、２００℃で２分間熱処理を行った（ＲＦＬ処理工程）。この熱処理時には、ヒートセット延伸率０〜３％で熱延伸固定した。さらに、ＲＦＬ処理を終えた撚りコードを表３に示す接着成分を含む処理液（固形分濃度７％、２５℃）に５秒間浸漬した後、１６０℃で４分間乾燥させて（オーバーコート処理工程）、接着処理コードを得た。
【００７５】
【表１】
2019007618.tif 000003
【００７６】
【表２】
2019007618.tif 000004
【００７７】
【表３】
2019007618.tif 000005
【００７８】
（ベルトの製造）
可塑性ジャケットを装着した内型に、表４に示す組成の未加硫圧縮ゴムシート及び編布を内周側からこの順で配置した第１未加硫スリーブを形成する工程、可塑性ジャケットを膨張させてリブ形状の刻印を有する外型に第１未加硫スリーブを内周側から押圧して、表面にリブ形状を刻設した予備成型体を形成する工程、可塑性ジャケットの膨張を解いて予備成型体を密着させた外型から可塑性ジャケットを装着した内型を離間させた後、可塑性ジャケットを装着した内型に、表４に示す組成の未加硫伸張ゴムシート及び接着処理コードを順次配置して第２未加硫スリーブを形成する工程、さらに可塑性ジャケットを再び膨張させて、予備成型体を密着させた外型に第２未加硫スリーブを内周側から押圧して予備成型体と一体的に加硫する工程を経て、表面にリブ形状を有する加硫スリーブを得た。この加硫スリーブをカッターで周方向に平行にカットし、Ｖリブドベルト（ベルトサイズ：３ＰＫ１１００、リブ形状Ｋ形、リブ数３、周長１１００ｍｍ）を得た。
【００７９】
【表４】
2019007618.tif 000006
【００８０】
実施例２
撚りコードの作製において、上撚りの撚り係数を４に変更する以外は実施例１と同様にしてＶリブドベルトを製造した。
【００８１】
実施例３
撚りコードの作製において、上撚りの撚り係数を４．５に変更する以外は実施例１と同様にしてＶリブドベルトを製造した。
【００８２】
実施例４
撚りコードの作製において、１１００ｄｔｅｘのアラミド２の繊維の束を撚り係数０．５で下撚りした下撚り糸３本と、９４０ｄｔｅｘの脂肪族ポリアミドの繊維の束を撚り係数０．５でアラミド繊維と同一方向に下撚りした下撚り糸１本を集めて、下撚りと同一方向に撚り係数３で上撚りし、ラング撚りの撚りコードを作製する以外は実施例１と同様にしてＶリブドベルトを製造した。
【００８３】
実施例５
撚りコードの作製において、上撚りの撚り係数を３．５に変更する以外は実施例４と同様にしてＶリブドベルトを製造した。
【００８４】
実施例６
撚りコードの作製において、上撚りの撚り係数を４に変更する以外は実施例４と同様にしてＶリブドベルトを製造した。
【００８５】
実施例７
撚りコードの作製において、１１００ｄｔｅｘのアラミド２の繊維の束を撚り係数３．５で下撚りした下撚り糸３本と、９４０ｄｔｅｘの脂肪族ポリアミドの繊維の束を撚り係数０．５でアラミド繊維と同一方向に下撚りした下撚り糸１本を集めて、下撚りと反対方向に撚り係数３で上撚りし、諸撚りの撚りコードを作製する以外は実施例１と同様にしてＶリブドベルトを製造した。
【００８６】
実施例８
撚りコードの作製において、アラミド繊維２の下撚り係数を４に変更する以外は実施例７と同様にしてＶリブドベルトを製造した。
【００８７】
実施例９
撚りコードの作製において、上撚り係数を３．５に変更する以外は実施例８と同様にしてＶリブドベルトを製造した。
【００８８】
実施例１０
撚りコードの作製において、アラミド２の繊維の束に下撚りを加えずに上撚りに供する以外は実施例６と同様にしてＶリブドベルトを製造した。
【００８９】
実施例１１
撚りコードの作製において、上撚りの撚り係数を４．５に変更する以外は実施例６と同様にしてＶリブドベルトを製造した。
【００９０】
実施例１２
撚りコードの作製において、アラミド２の繊維の束及び脂肪族ポリアミドの繊維の束の下撚り係数を１．５に変更する以外は実施例４と同様にしてＶリブドベルトを製造した。
【００９１】
実施例１３
撚りコードの作製において、アラミド２の繊維の束の下撚り係数を６．５に、上撚り係数を６．５に変更する以外は実施例９と同様にしてＶリブドベルトを製造した。
【００９２】
比較例１
撚りコードの作製において、１１００ｄｔｅｘのアラミド３の繊維の束を撚り係数１で下撚りした下撚り糸３本と、９４０ｄｔｅｘの脂肪族ポリアミドの繊維の束を撚り係数３でアラミド繊維と同一方向に下撚りした下撚り糸１本を集めて、下撚りと反対方向に撚り係数２．５で上撚りし、諸撚りの撚りコードを作製する以外は実施例１と同様にしてＶリブドベルトを製造した。
【００９３】
比較例２
撚りコードの作製において、上撚り係数を３．５に変更する以外は比較例１と同様にしてＶリブドベルトを製造した。
【００９４】
比較例３
撚りコードの作製において、上撚り係数を４に変更する以外は比較例１と同様にしてＶリブドベルトを製造した。
【００９５】
実施例１〜１３及び比較例１〜３で得られた接着処理コード及びＶリブドベルトの評価結果を表５に示す。
【００９６】
【表５】
2019007618.tif 000007
【００９７】
［結果及び考察］
表５の結果から明らかなように、アラミド繊維として中間伸度の小さいアラミド３を使用した比較例１〜３は、コード物性に関して２００Ｎ時伸びが２．０未満と小さく、屈曲疲労試験における強力保持率も７５％に満たず低かった。また、ベルト物性に関しても、走行寿命が２００時間未満と短かった。走行寿命が短かった理由は、接着処理コードの伸びが小さいと、ベルトの製造時（加硫時）にゴムがコードの間を通り抜ける際の抵抗が大きくなり、一部のコードの位置がずれて、心線のピッチが乱れたことによると推定できる。すなわち、心線のピッチの乱れによりベルトの張力分担が不均一となり、大きな張力が掛かった心線にフィラメントの切断が発生し易くなったと推定できる。
【００９８】
一方、中間伸度の大きいアラミド１及び２を使用した実施例１〜１３は、コード物性に関して屈曲疲労試験における強力保持率が７５％以上と高く、ベルト物性に関して走行寿命が２００時間以上と長かった。中でも、今回用いたアラミド繊維の中で最も中間伸度が大きいアラミド２を使用した実施例４〜１３は、走行寿命が特に長かった。
【００９９】
また、実施例４〜１３の中でも、撚り係数が適切な範囲に調整されているため、実施例４〜９の走行寿命が長かった。ラング撚りの撚りコードを使用した実施例で比較すると、実施例１０では、アラミド繊維の下撚りを０にすると、耐屈曲疲労性が低下するためか、実施例４〜６と比較して強力保持率及び走行寿命が低下した。実施例１１では、下撚り係数に対する上撚り係数の比を９にすると、実施例４〜６と比較して走行寿命が低下した。実施例１２では、下撚り係数に対する上撚り係数の比を２にすると、実施例４〜６と比較して走行寿命が低下した。実施例１３では、下撚り係数及び上撚り係数を６．５にすると、実施例７〜９と比較して強力保持率及び走行寿命が低下した。
【０１００】
さらに、撚り方に着目すると、諸撚りよりもラング撚りの方が走行寿命が長い傾向にあった。また、ラング撚りの撚りコードを使用した実施例のうち、実施例１〜６及び１１〜１２におけるアラミド繊維の下撚り係数に対する上撚り係数の比と、Ｖリブドベルトの走行寿命との関係を図４に示す。図４から明らかなように、ラング撚りにおいては、アラミド繊維の下撚り係数に対する上撚り係数の比が大きい方が、走行寿命が比較的長い傾向にあり、その比は４〜８（特に５〜７）程度の範囲で良好であった。また、アラミド１を使用した実施例よりも、アラミド２を使用した実施例の方が走行寿命が比較的長いことも明確にわかる。
【産業上の利用可能性】
【０１０１】
本発明のＶリブドベルトは、自動車エンジンの補機駆動に用いられるＶリブドベルトとして利用できるが、モールド型付工法での製造時に心線のピッチの乱れや損傷を抑制でき、かつ動的張力の高い用途に使用しても、耐発音性や耐久性にも優れるため、高い動的張力が発生するＩＳＧ搭載エンジンを駆動するためのＶリブドベルトとして特に好適に利用できる。
【符号の説明】
【０１０２】
１…心線
２…圧縮ゴム層
３…Ｖリブ部
４…接着ゴム層
５…伸張層
【図１】
2019007618.tif 000008
【図２】
2019007618.tif 000009
【図３】
2019007618.tif 000010
【図４】
2019007618.tif 000011